МНОГОСЛОЙНЫЙ СЕПАРАТОР АККУМУЛЯТОРНЫХ БАТАРЕЙ, ИЗГОТОВЛЕННЫЙ СОВМЕСТНОЙ ЭКСТРУЗИЕЙ

1. Сепаратор аккумуляторных батарей для литий-ионных аккумуляторных батарей, содержащий:
микропористую мембрану, изготовленную совместной экструзией, которая имеет толщину в интервале 4-50 мкм и по меньшей мере два слоя, причем один слой выполнен из полиэтилена, а другой слой выполнен из полипропилена и обладает равномерной толщиной со среднеквадратичным отклонением <0,80 мкм.
2. Сепаратор аккумуляторных батарей по п.1, в котором один из указанных слоев также содержит добавленный к нему материал.
3. Сепаратор аккумуляторных батарей по п.2, в котором указанный материал выбран из группы материалов, адаптированных для: снижения температуры плавления полимера; улучшения целостности при плавлении мембраны; улучшения ударной вязкости мембраны; улучшения антистатических свойств мембраны; улучшения смачиваемости поверхности сепаратора; улучшения трибологических свойств поверхности сепаратора; улучшения способности полимера к обработке; улучшения огнестойкости мембраны; содействия образованию зародышей кристаллизации полимера; окрашивания слоя мембраны; и их комбинаций.
4. Способ изготовления полиолефиновой микропористой многослойной мембраны, имеющей толщину в интервале 4-50 мкм и равномерную толщину со среднеквадратичным отключением <0,08 мкм, включающий следующие стадии, на которых осуществляют:
-1
изготовление непористого полиолефинового многослойного предшественника совместной экструзией через экструзионную головку при минимальной скорости сдвига 4 с и пропускной способности 18-100 фунтов/ч (8,2-45,4 кг/ч) в расчете на слой, причем по меньшей мере два из указанных полиолефиновых многослойных предшественника отличаются друг от друга; и
обработку непористого полиолефинового многослойного предшественника для получения микропористой полиолефиновой многослойной мембраны.
-1
5. Способ по п.4, в котором скорость сдвига составляет ≥8 с.
6. Способ по п.4, в котором обработка также включает:
отжиг непористого полиолефинового многослойного предшественника; и
растягивание отожженного непористого полиолефинового многослойного предшественника.